(57)【要約】【課題】本発明は、割れの発生を抑制可能な酸化物焼結体の提供を課題とする。【解決手段】本発明の一態様に係る酸化物焼結体は、Ｉｎ、Ｚｎ及びＦｅを含む酸化物焼結体であって、酸化亜鉛の結晶粒を実質的に有さず、Ｉｎ酸化物の結晶粒とＺｎＩｎ酸化物の結晶粒とを有し、上記Ｉｎ酸化物の結晶粒がＦｅを実質的に含まないＩｎ２Ｏ３結晶単相構造であり、上記ＺｎＩｎ酸化物の結晶粒がＦｅを含む。【選択図】図１
2020196660.tif 000002
【特許請求の範囲】
【請求項１】
Ｉｎ、Ｚｎ及びＦｅを含む酸化物焼結体であって、
酸化亜鉛（ＺｎＯ）の結晶粒を実質的に有さず、
Ｉｎ酸化物の結晶粒とＺｎＩｎ酸化物の結晶粒とを有し、
上記Ｉｎ酸化物の結晶粒がＦｅを実質的に含まないＩｎ２Ｏ３結晶単相構造であり、
上記ＺｎＩｎ酸化物の結晶粒がＦｅを含む酸化物焼結体。
【請求項２】
上記ＺｎＩｎ酸化物の結晶粒が、Ｚｎ２Ｉｎ２Ｏ５結晶単相構造ではない請求項１に記載の酸化物焼結体。
【請求項３】
上記ＺｎＩｎ酸化物の結晶粒が、Ｚｎ３Ｉｎ２Ｏ６、Ｚｎ４Ｉｎ２Ｏ７及びＺｎ５Ｉｎ２Ｏ８の結晶構造の少なくともいずれか１つを有する請求項１又は請求項２に記載の酸化物焼結体。
【請求項４】
ＺｎＩｎＦｅ酸化物の結晶粒を実質的に有しない請求項１、請求項２又は請求項３に記載の酸化物焼結体。
【請求項５】
Ｉｎ、Ｚｎ及びＦｅの合計原子数に対し、
Ｉｎの原子数が４５ａｔｍ％以上８０ａｔｍ％以下、
Ｚｎの原子数が２０ａｔｍ％以上５５ａｔｍ％以下、
Ｆｅの原子数が０．１ａｔｍ％以上１．５ａｔｍ％以下
である請求項１から請求項４のいずれか１項に記載の酸化物焼結体。
【請求項６】
バルク抵抗が１×１０−２Ωｃｍ以下である請求項１から請求項５のいずれか１項に記載の酸化物焼結体。
【請求項７】
相対密度が９６％以上である請求項１から請求項６のいずれか１項に記載の酸化物焼結体。
【請求項８】
請求項１から請求項７のいずれか１項に記載の酸化物焼結体を有するスパッタリングターゲット。
【請求項９】
Ｉｎ、Ｚｎ及びＦｅを含むスパッタリングターゲットであって、
酸化亜鉛（ＺｎＯ）の結晶粒を実質的に有さず、
Ｉｎ酸化物の結晶粒とＺｎＩｎ酸化物の結晶粒とを有し、
上記Ｉｎ酸化物の結晶粒がＦｅを実質的に含まないＩｎ２Ｏ３結晶単相構造であり、
上記ＺｎＩｎ酸化物の結晶粒がＦｅを含むスパッタリングターゲット。
【発明の詳細な説明】
【技術分野】
【０００１】
本発明は、酸化物焼結体及びスパッタリングターゲットに関する。
【背景技術】
【０００２】
アモルファス酸化物半導体は、例えばアモルファスシリコン半導体に比べて薄膜トランジスタ（Ｔｈｉｎ  Ｆｉｌｍ  Ｔｒａｎｓｉｓｔｏｒ：ＴＦＴ）を形成した際のキャリア移動度が高い。また、アモルファス酸化物半導体は光学バンドギャップが大きく、可視光の透過性が高い。さらに、アモルファス酸化物半導体の薄膜は、アモルファスシリコン半導体よりも低温で成膜することができる。これらの特徴を活かして、アモルファス酸化物半導体の薄膜は、高解像度で高速駆動できる次世代の大型ディスプレイや、低温での成膜が要求される樹脂基板を用いた可撓性ディスプレイへの応用が期待されている。
【０００３】
アモルファス酸化物半導体としては、インジウムを含む非晶質酸化物半導体が提案されており、インジウム、ガリウム、亜鉛及び酸素を含むＩｎ−Ｇａ−Ｚｎ−Ｏ（ＩＧＺＯ）アモルファス酸化物半導体や、インジウム、ガリウム、亜鉛、スズ及び酸素を含むＩｎ−Ｇａ−Ｚｎ−Ｓｎ−Ｏ（ＩＧＺＴＯ）アモルファス酸化物半導体が注目されている。
【０００４】
アモルファス酸化物半導体の薄膜は、このアモルファス酸化物半導体と同じ組成を有するスパッタリングターゲットを用いたスパッタリング法によって形成される。このスパッタリング法では、スパッタリング中に異常放電が生じると、スパッタリングターゲットが割れることがある。そのため、スパッタリングターゲットの割れを抑制するため、スパッタリングターゲット中の結晶相の含有量を調節することが検討されている（特開２０１４−５８４１５号公報参照）。
【先行技術文献】
【特許文献】
【０００５】
【特許文献１】特開２０１４−５８４１５号公報
【発明の概要】
【発明が解決しようとする課題】
【０００６】
上記公報には、インジウム、ガリウム、亜鉛、スズ及び酸素を含むスパッタリングターゲットにおいて、スパッタリング中におけるスパッタリングターゲットの割れを抑制すべく、ＩｎＧａＺｎ２Ｏ５相の体積割合を３％以下に抑えることが記載されている。
【０００７】
しかしながら、本発明者等が鋭意検討したところ、ＩｎＧａＺｎ２Ｏ５等の結晶相の体積割合を制御するのみではスパッタリング中におけるスパッタリングターゲットの割れを十分に抑制することができない場合があることが分かった。
【０００８】
本発明は、このような事情に基づいてなされたもので、割れの発生を抑制可能な酸化物焼結体及びスパッタリングターゲットを提供することを課題とする。
【課題を解決するための手段】
【０００９】
上記課題を解決するためになされた本発明の一態様に係る酸化物焼結体は、Ｉｎ、Ｚｎ及びＦｅを含む酸化物焼結体であって、酸化亜鉛（ＺｎＯ）の結晶粒を実質的に有さず、Ｉｎ酸化物の結晶粒とＺｎＩｎ酸化物の結晶粒とを有し、上記Ｉｎ酸化物の結晶粒がＦｅを実質的に含まないＩｎ２Ｏ３結晶単相構造であり、上記ＺｎＩｎ酸化物の結晶粒がＦｅを含む。
【００１０】
当該酸化物焼結体は、ＺｎＩｎ酸化物の結晶粒がＦｅを含むことで、酸化亜鉛の結晶粒を実質的に有さず、かつＺｎＩｎ酸化物の結晶粒を有する構成を得られる。当該酸化物焼結体は、酸化亜鉛の結晶粒を実質的に有さず、Ｉｎ酸化物の結晶粒とＺｎＩｎ酸化物の結晶粒とを有し、上記Ｉｎ酸化物の結晶粒がＦｅを実質的に含まないＩｎ２Ｏ３結晶単相構造であることで、割れの発生を抑制することができる。
【００１１】
上記ＺｎＩｎ酸化物の結晶粒が、Ｚｎ２Ｉｎ２Ｏ５結晶単相構造ではないことが好ましい。このように、上記ＺｎＩｎ酸化物の結晶粒が、Ｚｎ２Ｉｎ２Ｏ５結晶単相構造ではないことで、強度を大きくしやすい。その結果、割れの発生をより確実に抑制することができる。
【００１２】
上記ＺｎＩｎ酸化物の結晶粒が、Ｚｎ３Ｉｎ２Ｏ６、Ｚｎ４Ｉｎ２Ｏ７及びＺｎ５Ｉｎ２Ｏ８の結晶構造の少なくともいずれか１つを有するとよい。このように、上記ＺｎＩｎ酸化物の結晶粒が、Ｚｎ３Ｉｎ２Ｏ６、Ｚｎ４Ｉｎ２Ｏ７及びＺｎ５Ｉｎ２Ｏ８の結晶構造の少なくともいずれか１つを有することによって、バルク抵抗を抑えつつ、強度を大きくしやすい。
【００１３】
当該酸化物焼結体は、ＺｎＩｎＦｅ酸化物の結晶粒を実質的に有しないことが好ましい。これにより、Ｆｅの含有割合を抑えつつ、酸化亜鉛の結晶粒を実質的に有さず、かつＺｎＩｎ酸化物の結晶粒を有する上述の構成を容易に得られる。
【００１４】
当該酸化物焼結体は、Ｉｎ、Ｚｎ及びＦｅの合計原子数に対し、Ｉｎの原子数が４５ａｔｍ％以上８０ａｔｍ％以下、Ｚｎの原子数が２０ａｔｍ％以上５５ａｔｍ％以下、Ｆｅの原子数が０．１ａｔｍ％以上１．５ａｔｍ％以下であるとよい。これにより、バルク抵抗を抑えつつ強度を大きくしやすい。その結果、割れの発生をより確実に抑制することができる。
【００１５】
当該酸化物焼結体のバルク抵抗としては１×１０−２Ωｃｍ以下が好ましい。このように、バルク抵抗が上記上限以下であることによって、スパッタリング中における放電の不安定化を抑制することができ、異常放電に起因する当該酸化物焼結体の割れの発生を十分に抑制することができる。
【００１６】
当該酸化物焼結体の相対密度としては９６％以上が好ましい。このように、相対密度が上記下限以上であることによって、強度を大きくすることで割れの発生を十分に抑制することができる。
【００１７】
上記課題を解決するためになされた本発明の他の一態様に係るスパッタリングターゲットは、Ｉｎ、Ｚｎ及びＦｅを含むスパッタリングターゲットであって、酸化亜鉛（ＺｎＯ）の結晶粒を実質的に有さず、Ｉｎ酸化物の結晶粒とＺｎＩｎ酸化物の結晶粒とを有し、上記Ｉｎ酸化物の結晶粒がＦｅを実質的に含まないＩｎ２Ｏ３結晶単相構造であり、上記ＺｎＩｎ酸化物の結晶粒がＦｅを含む。
【００１８】
当該スパッタリングターゲットは割れの発生を抑制することができる。
【００１９】
なお、本発明において、「結晶粒」とは、走査型電子顕微鏡（ＳＥＭ）によって１０００倍で観察した反射電子像における粒界相に囲まれた領域をいう。また、「結晶粒がＦｅを含む」とは、エネルギー分散型Ｘ線分光（ＥＤＸ）によって結晶粒の元素分析を行った場合にＦｅがその結晶粒中に０．１ａｔｍ％以上検出されることをいい、「結晶粒がＦｅを実質的に含まない」とは、Ｆｅがその結晶粒中に０．１ａｔｍ％以上検出されないことをいう。「結晶粒を実質的に有しない」とは、走査型電子顕微鏡（ＳＥＭ）によって１０００倍で観察した反射電子像において粒界相に囲まれる領域が視認されないことをいう。「バルク抵抗」とは、４探針法で測定される体積抵抗をいう。「相対密度」とは、（実測密度／真密度）×１００［％］で算出される値をいう。また、「実測密度」とは、アルキメデス法によって求められる値をいう。
【発明の効果】
【００２０】
以上説明したように、本発明に係る酸化物焼結体及びスパッタリングターゲットは、割れの発生を抑制することができる。
【図面の簡単な説明】
【００２１】
【図１】図１は、本発明の一実施形態に係る酸化物焼結体を示す模式的断面図である。
【図２】図２は、Ｎｏ．３の酸化物焼結体の反射電子像である。
【図３】図３は、Ｎｏ．４の酸化物焼結体の反射電子像である。
【図４】図４は、Ｎｏ．５の酸化物焼結体の反射電子像である。
【図５】図５は、Ｎｏ．６の酸化物焼結体の反射電子像である。
【図６】図６は、Ｎｏ．７の酸化物焼結体の反射電子像である。
【図７】図７は、Ｎｏ．１の酸化物焼結体の反射電子像である。
【図８】図８は、Ｎｏ．９の酸化物焼結体の反射電子像である。
【図９】図９は、Ｎｏ．１０の酸化物焼結体の反射電子像である。
【図１０】図１０は、Ｎｏ．１２の酸化物焼結体の反射電子像である。
【図１１】図１１は、Ｎｏ．９の酸化物焼結体のＸ線回折スペクトルの解析結果である。
【図１２】図１２は、Ｎｏ．１０の酸化物焼結体のＸ線回折スペクトルの解析結果である。
【図１３】図１３は、Ｎｏ．１３の酸化物焼結体のＸ線回折スペクトルの解析結果である。
【図１４】図１４は、Ｎｏ．１４の酸化物焼結体のＸ線回折スペクトルの解析結果である。
【発明を実施するための形態】
【００２２】
以下、図面を参照しつつ、本発明の実施の形態を詳説する。
【００２３】
［酸化物焼結体］
図１の酸化物焼結体１は、Ｉｎ（インジウム）、Ｚｎ（亜鉛）及びＦｅ（鉄）を含む。当該酸化物焼結体１は、Ｉｎ酸化物の結晶粒と、ＺｎＩｎ酸化物の結晶粒とを有する。当該酸化物焼結体１は、酸化亜鉛の結晶粒を実質的に有しない（すなわち、Ｚｎ以外の金属元素を実質的に含まない酸化物の結晶粒を実質的に有しない）。上記ＺｎＩｎ酸化物の結晶粒はＦｅを含む。上記Ｉｎ酸化物の結晶粒は、Ｆｅを実質的に含まないＩｎ２Ｏ３結晶単相構造である。なお、Ｉｎ酸化物の結晶粒の結晶構造及びＺｎＩｎ酸化物の結晶粒の結晶構造は、各結晶粒のＸ線回折スペクトルを解析して求めることができる。
【００２４】
当該酸化物焼結体１は、金属元素として、Ｉｎ、Ｚｎ及びＦｅと不可避的不純物とを含んでいてもよい。換言すると、当該酸化物焼結体１は、Ｉｎ、Ｚｎ及びＦｅ以外の金属元素を実質的に含まないことが好ましい。
【００２５】
当該酸化物焼結体１は、例えばアモルファス酸化物半導体の薄膜を形成可能なスパッタリングターゲットに用いられる。Ｉｎは、上記薄膜のキャリア移動度の向上に寄与する。また、Ｚｎは、上記薄膜のアモルファス構造の安定化に寄与する。
【００２６】
上述のように、Ｆｅは、上記ＺｎＩｎ酸化物の結晶粒に含まれる。詳しくは、当該酸化物焼結体１は、Ｚｎ及びＩｎ以外の金属元素を実質的に含まないＺｎＩｎ酸化物の結晶粒を有しており、このＺｎＩｎ酸化物の結晶粒の結晶構造中にＦｅが固溶している。当該酸化物焼結体１は、ＦｅをＺｎＩｎ酸化物の結晶粒の結晶構造中に固溶させることで、Ｆｅの微量の添加によって、酸化亜鉛とＩｎ酸化物との化合物（具体的には、Ｉｎ２Ｏ３とＺｎＯとの化合物）である上記ＺｎＩｎ酸化物の成長を大幅に促すことができる。すなわち、当該酸化物焼結体１は、Ｆｅの微量の添加によって、酸化亜鉛の結晶粒をなくすと共に、上記ＺｎＩｎ酸化物の体積率を大幅に高めることができる。これにより、当該酸化物焼結体１は、Ｚｎの均一分散性を高めやすいと考えられる。
【００２７】
上記ＺｎＩｎ酸化物の結晶粒は、Ｚｎ２Ｉｎ２Ｏ５結晶単相構造ではないことが好ましい。当該酸化物焼結体１は、Ｆｅの添加量が増加すると、上記ＺｎＩｎ酸化物の結晶粒としてＺｎ２Ｉｎ２Ｏ５の割合が大きくなる。また、例えばＦｅの添加量が大きくなり過ぎると、上記ＺｎＩｎ酸化物の結晶粒がＺｎ２Ｉｎ２Ｏ５結晶単相構造となり、結晶内の空孔面積が大きくなるとともに微小なクラックが形成されやすくなる。そのため、当該酸化物焼結体１は、上記ＺｎＩｎ酸化物の結晶粒が、Ｚｎ２Ｉｎ２Ｏ５結晶単相構造ではないことで、強度を大きくし、割れの発生をより確実に抑制することができる。また、当該酸化物焼結体１は、上記ＺｎＩｎ酸化物の結晶粒が、Ｚｎ２Ｉｎ２Ｏ５結晶単相構造ではないことで、Ｆｅの添加量を抑え、バルク抵抗を小さく制御しやすい。
【００２８】
上記ＺｎＩｎ酸化物の結晶粒が、Ｚｎ３Ｉｎ２Ｏ６、Ｚｎ４Ｉｎ２Ｏ７及びＺｎ５Ｉｎ２Ｏ８の結晶構造の少なくともいずれか１つを有することが好ましい。これにより、当該酸化物焼結体１は、バルク抵抗を抑えると共に強度を大きくしやすい。この場合、上記ＺｎＩｎ酸化物の結晶粒は、Ｚｎ２Ｉｎ２Ｏ５の結晶構造を有しないことが好ましい。
【００２９】
当該酸化物焼結体１は、ＺｎＩｎＦｅ酸化物の結晶粒を実質的に有しないことが好ましい。これにより、当該酸化物焼結体１は、Ｆｅの含有割合を抑えつつ、酸化亜鉛の結晶粒を実質的に有さず、かつＺｎＩｎ酸化物の結晶粒を有する上述の構成を容易に得られる。つまり、当該酸化物焼結体１は、上述のように、ＦｅをＺｎＩｎ酸化物の結晶粒の結晶構造中に選択的に固溶させることで、Ｆｅの含有割合を抑えつつ、酸化亜鉛の結晶粒をなくすと共に、ＺｎＩｎ酸化物の結晶粒を効率的に成長させることができる。
【００３０】
Ｉｎ、Ｚｎ及びＦｅの合計原子数に対するＩｎの原子数の下限としては、４５ａｔｍ％が好ましく、５０ａｔｍ％がより好ましい。一方、上記原子数の上限としては、８０ａｔｍ％が好ましく、７５ａｔｍ％がより好ましく、７０ａｔｍ％がさらに好ましい。上記原子数が上記下限に満たないと、当該酸化物焼結体１を用いて形成されるアモルファス酸化物半導体の薄膜のキャリア移動度が不十分になるおそれがある。逆に、上記原子数が上記上限を超えると、上記薄膜のリーク電流が増大したり、閾値電圧が負側にシフトしたりするため、上記薄膜が導体化するおそれがある。
【００３１】
Ｉｎ、Ｚｎ及びＦｅの合計原子数に対するＺｎの原子数の下限としては、２０ａｔｍ％が好ましく、２５ａｔｍ％がより好ましく、３０ａｔｍ％がさらに好ましい。一方、上記原子数の上限としては、５５ａｔｍ％が好ましく、５０ａｔｍ％がより好ましい。上記原子数が上記下限に満たないと、他の金属原子数が相対的に大きくなることで、上記薄膜が導体化するおそれがある。逆に、上記原子数が上記上限を超えると、キャリア濃度が抑制され、上記薄膜のキャリア移動度が不十分となるおそれがある。
【００３２】
Ｉｎ、Ｚｎ及びＦｅの合計原子数に対するＦｅの原子数の下限としては、０．１ａｔｍ％が好ましく、０．３ａｔｍ％がより好ましい。一方、上記原子数の上限としては、１．５ａｔｍ％が好ましく、１．０ａｔｍ％がより好ましい。上記原子数が上記下限に満たないと、ＺｎＩｎ酸化物の結晶粒の成長を十分に促進することができないおそれがある。一方、上記原子数が上記上限を超えると、当該酸化物焼結体１のバルク抵抗が大きくなるおそれや、当該酸化物焼結体１の相対密度が不十分となるおそれがある。
【００３３】
当該酸化物焼結体１は、Ｉｎ、Ｚｎ及びＦｅの合計原子数に対し、Ｉｎの原子数が４５ａｔｍ％以上８０ａｔｍ％以下、Ｚｎの原子数が２０ａｔｍ％以上５５ａｔｍ％以下、Ｆｅの原子数が０．１ａｔｍ％以上１．５ａｔｍ％以下であることが好ましく、Ｉｎの原子数が５０ａｔｍ％以上７０ａｔｍ％以下、Ｚｎの原子数が３０ａｔｍ％以上５０ａｔｍ％以下、Ｆｅの原子数が０．１ａｔｍ％以上１．０ａｔｍ％以下であることがより好ましい。当該酸化物焼結体１は、Ｉｎ、Ｚｎ及びＦｅの原子数を上記範囲内に調節することで、バルク抵抗を抑えつつ強度を大きくしやすい。その結果、割れの発生をより確実に抑制することができる。
【００３４】
当該酸化物焼結体１のバルク抵抗の上限としては、１×１０−２Ωｃｍが好ましく、５×１０−３Ωｃｍがより好ましく、４×１０−３Ωｃｍがさらに好ましい。上記バルク抵抗が上記上限を超えると、スパッタリング中に放電の不安定化を招来するおそれがあり、異常放電に起因して当該酸化物焼結体１に割れが生じるおそれがある。なお、上記バルク抵抗の下限としては、特に限定されるものではないが、例えば１×１０−４Ωｃｍとすることができる。
【００３５】
当該酸化物焼結体１の相対密度の下限としては、９６％が好ましく、９７％がより好ましい。上記相対密度が上記下限に満たないと、強度が不十分となり割れを生じるおそれがある。なお、上記相対密度は大きい方が好ましく、その上限としては、例えば１００％とすることができる。
【００３６】
＜利点＞
当該酸化物焼結体１は、ＺｎＩｎ酸化物の結晶粒がＦｅを含むことで、酸化亜鉛の結晶粒を実質的に有さず、かつＺｎＩｎ酸化物の結晶粒を有する構成を容易に得られる。当該酸化物焼結体１は、酸化亜鉛の結晶粒を実質的に有さず、Ｉｎ酸化物の結晶粒とＺｎＩｎ酸化物の結晶粒とを有し、上記Ｉｎ酸化物の結晶粒がＦｅを実質的に含まないＩｎ２Ｏ３結晶単相構造であることで、割れの発生を抑制することができる。
【００３７】
［スパッタリングターゲット］
次に、本発明の他の一態様であるスパッタリングターゲットについて説明する。当該スパッタリングターゲットは、Ｉｎ、Ｚｎ及びＦｅを含むスパッタリングターゲットであって、酸化亜鉛の結晶粒を実質的に有さず、Ｉｎ酸化物の結晶粒とＺｎＩｎ酸化物の結晶粒とを有し、上記Ｉｎ酸化物の結晶粒がＦｅを実質的に含まないＩｎ２Ｏ３結晶単相構造であり、上記ＺｎＩｎ酸化物の結晶粒がＦｅを含む。当該スパッタリングターゲットは、図１の酸化物焼結体１を有する。当該スパッタリングターゲットの具体的構成は、当該酸化物焼結体１と同じである。
【００３８】
＜利点＞
当該スパッタリングターゲットは、当該酸化物焼結体１と同様に割れの発生を抑制することができる。
【００３９】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００４０】
例えば、当該酸化物焼結体及びスパッタリングターゲットは、他の金属元素として、例えばＳｎ（錫）を含んでいてもよい。
【実施例】
【００４１】
以下、実施例に基づき本発明を詳述するが、この実施例の記載に基づいて本発明が限定的に解釈されるものではない。
【００４２】
（ホットプレスによる酸化物焼結体の作製）
〔Ｎｏ．１、Ｎｏ．２〕
純度９９．９９％の酸化亜鉛粉末（ＺｎＯ）、純度９９．９９％の酸化インジウム粉末（Ｉｎ２Ｏ３）、純度９９．４％の酸化鉄粉末（Ｆｅ２Ｏ３）を表１に示す原子数比率で配合して原料粉末を得た。この原料粉末に水を加えて、ナイロンポッド及びメディアとしてジルコニアボールを使用したボールミルで１８時間混合及び粉砕した。次に、得られた混合粉末を乾燥して造粒を行った。造粒後の混合粉末を黒鉛型にセットし、表１の条件でホットプレスを行った。このホットプレスでは、炉内にはＮ２ガスを導入し、Ｎ２雰囲気下で焼結した。
【００４３】
【表１】
2020196660.tif 000003
【００４４】
得られた酸化物焼結体のＸ線回折スペクトルを解析し、Ｉｎ酸化物、酸化亜鉛及びＺｎＩｎ酸化物の結晶粒の結晶構造及び含有割合を求めた。その結果を表２に示す。
【００４５】
【表２】
2020196660.tif 000004
【００４６】
表１及び表２に示すように、Ｆｅの微量の添加によって、Ｉｎ２Ｏ３とＺｎＯとの化合物であるＺｎＩｎ酸化物（Ｚｎ５Ｉｎ２Ｏ８）の成長が大幅に促進されていることが分かる。
【００４７】
（常圧焼結による酸化物焼結体の作製）
〔Ｎｏ．３〜Ｎｏ．８〕
純度９９．９９％の酸化亜鉛粉末（ＺｎＯ）、純度９９．９９％の酸化インジウム粉末（Ｉｎ２Ｏ３）、純度９９．４％の酸化鉄粉末（Ｆｅ２Ｏ３）を表３に示す原子数比率で配合して原料粉末を得た。水と、ポリビニルアルコールを主成分とするバインダーと、アクリル系重合体を主成分とする分散剤とを加えて、ナイロンポッド及びメディアとしてジルコニアボールを使用したボールミルで３時間混合及び粉砕した。次に、得られた混合粉末を乾燥して造粒を行った。造粒後の混合粉末を成形型に入れ、冷間静水圧プレスで３ｔｏｎ／ｃｍ２で加圧して成形体を得た。この成形体を、常圧、大気雰囲気下で１５５０℃まで昇温し、２時間保持後、自然降温して焼結し、Ｎｏ．３〜Ｎｏ．８の酸化物焼結体を得た。Ｎｏ．３〜Ｎｏ．７について、走査型電子顕微鏡（ＳＥＭ）によって１０００倍で観察した反射電子像を図２〜図６に示す。
【００４８】
【表３】
2020196660.tif 000005
【００４９】
〔結晶構造〕
Ｎｏ．３〜Ｎｏ．８について、Ｘ線回折スペクトルを解析し、Ｉｎ酸化物、酸化亜鉛及びＺｎＩｎ酸化物の結晶粒の結晶構造を求めた。図２〜図６に示すように、Ｎｏ．３〜Ｎｏ．７は、Ｉｎ酸化物の結晶粒（Ｉｎ２Ｏ３結晶単相構造）Ｘ及びＺｎＩｎ酸化物の結晶粒Ｙを有する一方、酸化亜鉛の結晶粒を実質的に有していない。また、Ｘ線回折スペクトルの解析の結果、Ｆｅの添加量が０．９ａｔｍ％以下であるＮｏ．３、Ｎｏ．４及びＮｏ．７では、ＺｎＩｎ酸化物の結晶粒がＺｎ３Ｉｎ２Ｏ６の結晶単相構造であるのに対し、Ｆｅの添加量を１．５ａｔｍ％に増やしたＮｏ．５では、ＺｎＩｎ酸化物の結晶粒がＺｎ３Ｉｎ２Ｏ６とＺｎ２Ｉｎ２Ｏ５とを有しており、Ｚｎ３Ｉｎ２Ｏ６内に縞状組織が現れている。また、Ｆｅの添加量を５．０ａｔｍ％まで増加させたＮｏ．６では、上記縞状組織はなくなっており、ＺｎＩｎ酸化物の結晶粒は、Ｚｎ２Ｉｎ２Ｏ５の結晶単相構造となっている。
【００５０】
図２、図３及び図６から分かるように、Ｆｅの添加量を０．９ａｔｍ％まで増加させていくことで、Ｉｎ酸化物の結晶粒（Ｉｎ２Ｏ３）の面積が低下すると共に、ＺｎＩｎ酸化物の結晶粒（Ｚｎ３Ｉｎ２Ｏ６）の面積が増大している。また、図２〜図６から分かるように、Ｆｅの添加量が多くなるに伴って、結晶粒内の空孔Ｚの面積が大きくなっている。加えて、図５から分かるように、Ｆｅの添加量を５．０ａｔｍ％まで増加させたＮｏ．６では、微小なクラックが形成されている。
【００５１】
〔相対密度〕
Ｎｏ．３〜Ｎｏ．８について、アルキメデス法で計測した相対密度を表４に示す。
【００５２】
〔バルク抵抗〕
Ｎｏ．３〜Ｎｏ．８について、４探針法で測定したバルク密度を表４に示す。
【００５３】
【表４】
2020196660.tif 000006
【００５４】
表４から分かるように、Ｆｅの添加量が多くなるにつれて酸化物焼結体の相対密度が小さくなっており、Ｆｅの添加量が５．０ａｔｍ％になると相対密度は８７％程度まで小さくなっている。
【００５５】
また、表４から分かるように、Ｆｅの添加量が１．５ａｔｍ％以下の場合にはバルク抵抗は３．７×１０−３Ωｃｍ以下に制御できているが、Ｆｅの添加量が５．０ａｔｍ％まで増加するとバルク抵抗は８×１０−３以上に増加すると共に不安定化している。
【００５６】
〔Ｆｅの存在場所〕
ホットプレス法で作製したＮｏ．１の酸化物焼結体の反射電子像を図７に示す。表２にも示すように、この酸化物焼結体のＸ線回折スペクトルを解析したところ、Ｉｎ２Ｏ３、ＺｎＯ及びＺｎ５Ｉｎ２Ｏ８以外の結晶粒は観察されなかった。この酸化物焼結体におけるＩｎ酸化物の結晶粒（Ｉｎ２Ｏ３結晶単相構造）Ｘ、ＺｎＩｎ酸化物の結晶粒（Ｚｎ５Ｉｎ２Ｏ８結晶単相構造）Ｙ、及び酸化亜鉛の結晶粒（ＺｎＯ結晶単相構造）Ｐに対し、エネルギー分散型Ｘ線分光（ＥＤＸ）によって元素分析を行った結果を表５に示す。
【００５７】
【表５】
2020196660.tif 000007
【００５８】
上述のように、Ｘ線回折スペクトルの解析の結果、Ｎｏ．１の酸化物焼結体からはＺｎＩｎＦｅ酸化物の結晶粒は観察されなかった。一方、エネルギー分散型Ｘ線分光（ＥＤＸ）による元素分析では、表５に示すように、ＦｅはＺｎＩｎ酸化物の結晶粒にのみ含まれることが分かった。このことから、Ｆｅは、ＺｎＩｎ酸化物の結晶粒の結晶構造中に選択的に固溶していると考えられる。
【００５９】
（常圧焼結による酸化物焼結体の作製）
〔Ｎｏ．９〜Ｎｏ．Ｎｏ．１４〕
純度９９．９９％の酸化亜鉛粉末（ＺｎＯ）、純度９９．９９％の酸化インジウム粉末（Ｉｎ２Ｏ３）、純度９９．４％の酸化鉄粉末（Ｆｅ２Ｏ３）を表６に示す原子数比率で配合して原料粉末を得た。水と、ポリビニルアルコールを主成分とするバインダーと、アクリル系重合体を主成分とする分散剤とを加えて、ナイロンポッド及びメディアとしてジルコニアボールを使用したボールミルで３時間混合及び粉砕した。次に、得られた混合粉末を乾燥して造粒を行った。造粒後の混合粉末を成形型に入れ、冷間静水圧プレスで３ｔｏｎ／ｃｍ２で加圧して成形体を得た。この成形体を、常圧、大気雰囲気下で１５５０℃まで昇温し、２時間保持後、自然降温して焼結し、Ｎｏ．９〜Ｎｏ．１４の酸化物焼結体を得た。Ｎｏ．９、Ｎｏ．１０及びＮｏ．１２について、走査型電子顕微鏡（ＳＥＭ）によって５０００倍で観察した反射電子像を図８〜図１０に示す。
【００６０】
【表６】
2020196660.tif 000008
【００６１】
〔結晶構造〕
Ｎｏ．９、Ｎｏ．１０、Ｎｏ．１３及びＮｏ．１４について、Ｘ線回折スペクトルを解析し、結晶性評価を行った。Ｎｏ．９、Ｎｏ．１０、Ｎｏ．１３及びＮｏ．１４のＸ線回折スペクトルの解析結果を図１１〜図１４に示す。なお、結晶性評価は、Ｘ線回折スペクトルのピークを各結晶粒の特定の結晶面に帰属させることで行った。
【００６２】
図１１に示すように、Ｎｏ．９は、Ｉｎ２Ｏ３結晶粒、Ｚｎ３Ｉｎ２Ｏ６結晶粒、Ｚｎ２Ｉｎ２Ｏ５結晶粒の３相から構成され、ＺｎＯ結晶粒は存在しないことが確認された。図１２に示すように、Ｎｏ．１０は、Ｉｎ２Ｏ３結晶粒及びＺｎ３Ｉｎ２Ｏ６結晶粒の２相から構成され、ＺｎＯ結晶粒は存在しないことが確認された。一方、Ｉｎの原子数に対するＺｎの原子数の比（Ｚｎ／Ｉｎ）が０．１０と小さいＮｏ．１３は、図１３に示すように、Ｉｎ２Ｏ３結晶粒及びＺｎ２Ｉｎ２Ｏ５結晶粒の２つの結晶粒が確認されており、ＺｎＩｎ酸化物の結晶粒がＺｎ２Ｉｎ２Ｏ５の結晶単相構造であることが分かった。また、Ｉｎの原子数に対するＺｎの原子数の比（Ｚｎ／Ｉｎ）が８．８１と大きいＮｏ．１４は、図１４に示すように、ＺｎＩｎ酸化物及びＩｎ２Ｏ３結晶粒を含まないＩｎ２Ｏ３（ＺｎＯ）１７という単相構造の結晶相から構成されていることが確認された。
【００６３】
〔Ｆｅの存在場所〕
Ｎｏ．９、Ｎｏ．１０及びＮｏ．１２について、Ｉｎ酸化物の結晶粒（Ｉｎ２Ｏ３結晶単相構造）Ｘ、並びにＺｎＩｎ酸化物の結晶粒（Ｚｎ２Ｉｎ２Ｏ５結晶粒Ｙ１及びＺｎ３Ｉｎ２Ｏ６結晶粒Ｙ２）に対し、エネルギー分散型Ｘ線分光（ＥＤＸ）によって元素分析を行った。この分析結果を表７に示す。
【００６４】
【表７】
2020196660.tif 000009
【００６５】
Ｘ線回折スペクトルの解析の結果、Ｎｏ．９、Ｎｏ．１０及びＮｏ．１２の酸化物焼結体からはＺｎＩｎＦｅ酸化物の結晶粒は観察されなかった。一方、エネルギー分散型Ｘ線分光（ＥＤＸ）による元素分析では、表７に示すように、ＦｅはＺｎＩｎ酸化物の結晶粒にのみ含まれることが分かった。このことから、Ｆｅは、ＺｎＩｎ酸化物の結晶粒の結晶構造中に選択的に固溶していると考えられる。
【００６６】
なお、Ｎｏ．１１についても、Ｘ線回折スペクトルを解析し、Ｉｎ酸化物、酸化亜鉛及びＺｎＩｎ酸化物の結晶粒の結晶構造を求めたところ、Ｉｎ酸化物の結晶粒（Ｉｎ２Ｏ３結晶単相構造）及びＺｎＩｎ酸化物の結晶粒（Ｚｎ３Ｉｎ２Ｏ６結晶単相構造）の２相から構成され、ＺｎＯ結晶粒は存在しないことが確認された。Ｎｏ．１１についてエネルギー分散型Ｘ線分光（ＥＤＸ）によって元素分析を行った結果、ＦｅはＩｎ酸化物の結晶粒からは検出されない一方、積算時間を長くすることでＺｎＩｎ酸化物の結晶粒からは検出された。
【産業上の利用可能性】
【００６７】
以上説明したように、本発明の一態様に係る酸化物焼結体は、割れの発生を抑制できるので、スパッタリングターゲットとして好適に用いられる。
【符号の説明】
【００６８】
１  酸化物焼結体
Ｘ  Ｉｎ酸化物の結晶粒
Ｙ、Ｙ１、Ｙ２  ＺｎＩｎ酸化物の結晶粒
Ｚ  空孔
Ｐ  酸化亜鉛の結晶粒
【図１】
2020196660.tif 000010
【図２】
2020196660.tif 000011
【図３】
2020196660.tif 000012
【図４】
2020196660.tif 000013
【図５】
2020196660.tif 000014
【図６】
2020196660.tif 000015
【図７】
2020196660.tif 000016
【図８】
2020196660.tif 000017
【図９】
2020196660.tif 000018
【図１０】
2020196660.tif 000019
【図１１】
2020196660.tif 000020
【図１２】
2020196660.tif 000021
【図１３】
2020196660.tif 000022
【図１４】
2020196660.tif 000023